【事件の表示】
　平成　６年特許願第　７３５２５号「ポリイミドシロキサン樹脂組成物」拒絶査定不服審判事件〔平成　７年１０月２４日出願公開、特開平　７−２７８５２０〕について、次のとおり審決する。
【結　論】
　本件審判の請求は、成り立たない。
【理　由】
１．手続の経緯
　本願は、平成６年４月１２日の出願であって、平成１３年１２月１４日に補正がなされ、平成１５年２月１２日に拒絶の査定の発送がなされ、平成１５年３月１３日に当該拒絶査定を不服とする審判が請求され、平成１５年４月１０日に手続補正がなされたものである。
　
２．平成１５年４月１０日の手続補正についての補正却下の決定
［補正却下の決定の結論］
　平成１５年４月１０日の手続補正を却下する。
［理由］
　平成１５年４月１０日の手続補正は、平成１３年１２月１４日に補正された明細書の請求項１に記載された「該樹脂組成物の硬化物が、銅箔とポリイミドフィルムとを樹脂組成物によって圧着、硬化して製造した銅積層板の銅箔をエッチング処理して除いた後の配線板について測定した、耐カ−ル性を示す曲率半径が３０３ｍｍ、を満足し、且つ　前記配線板をアセトンに浸漬して耐薬品性を評価し、接着剤表面が変化していない、を満足する」を「該樹脂組成物が、銅箔とポリイミドフィルムとを樹脂組成物によって加熱圧着、加熱硬化して製造した銅積層板が１８０℃で０．６ｋｇ／ｃｍ以上の接着強度を示す耐熱性、前記銅積層板の銅箔をエッチング処理して除いた後の配線板について測定した耐カ−ル性を示す曲率半径が３０３ｍｍ以上の可撓性、および前記配線板をアセトンに浸漬して接着剤表面が変化していない耐薬品性を有する」とする補正を含むものであるが、当該補正に係る「銅積層板が１８０℃で０．６ｋｇ／ｃｍ以上の接着強度を示す耐熱性を有する」旨の補正は、補正前の発明の構成に欠くことができない事項でない「耐熱性」に係るものであり、補正前の発明の構成に欠くことができない事項を限定するものでないので、特許法第１７条の２第３項第２号に規定する特許請求の範囲の減縮に該当するものでない。
　また、補正前の発明は、以下の３．に記載する理由により、特開平５−２５４５３号公報（以下、「引用例」という。）に記載された発明と解されるものであること、前記補正により加わった「銅積層板が１８０℃で０．６ｋｇ／ｃｍ以上の接着強度を示す耐熱性を有する」なる内容は、引用例に、１５０℃以上の温度での接着性に優れるという耐熱性が補正前の発明を含む引用例に記載の発明の配線基板という用途において望まれるものである旨が記載されていること（下記３．２の段落番号００６７参照）、及び、銅積層板の１８０℃における接着強度が０．６ｋｇ／ｃｍ以上であるものが実施例としての記載されていること（下記３．２の段落番号００５９及び段落番号００６４の第２表及び第３表参照）を考慮すると、補正後の発明は、当業者が引用例の記載された発明に基づいて当業者が容易に発明をすることができたものであり、特許法第２９条第２項の規定により特許出願の際に独立して特許を受けることができないものである。
　よって、本件補正は、特許法第１５９条第１項で準用する特許法第５３条第１項の規定により却下されるべきものである。
　
３．本願発明について
３−１．本願発明
　平成１５年４月１０日の手続補正は、上記のとおり却下されたので、本願の請求項１に係る発明（以下、「本願発明」という。）は、平成１３年１２月１４日に補正された明細書の記載からみて、その特許請求の範囲の請求項１に記載された次のとおりのものである。
『【請求項１】（ａ）３，３’，４，４’−ビフェニルテトラカルボン酸、又は酸二無水物やエステル化物が６０モル％以上である芳香族テトラカルボン酸成分と一般式（１）
【化１】
（但し、式中のＲは２価の炭化水素残基を示し、Ｒ１、Ｒ２、Ｒ３及びＲ４は低級アルキル基又はフェニル基を示し、ｎが３〜６０の整数を示す）で示されるジアミノポリシロキサン５０〜９５モル％及び芳香族環を２個以上有する芳香族ジアミン５〜５０モル％からなるジアミン成分とから得られた可溶性コポリイミドシロキサン１００重量部、（ｂ）エポキシ基を複数有するエポキシ化合物１５〜２００重量部、及び、（ｃ）エポキシ硬化剤が樹脂組成物として含有されており、該樹脂組成物の硬化物が、　銅箔とポリイミドフィルムとを樹脂組成物によって圧着、硬化して製造した銅積層板の銅箔をエッチング処理して除いた後の配線板について測定した、耐カール性を示す曲率半径が３０３ｍｍ、を満足し、且つ　前記配線板をアセトンに浸漬して耐薬品性を評価し、接着剤表面が変化していない、を満足する、ことを特徴とする接着剤用ポリイミドシロキサン樹脂組成物。』
　
３−２．引用例
　原査定において、本願発明が記載されているとして引用された特開平５−２５４５３号公報（前記した引用例）には、次の事項が記載されている。
【請求項１】（ａ）ビフェニルテトラカルボン酸類を主成分とする芳香族テトラカルボン酸成分と、一般式Ｉ
　【化１】
（ただし、式中のＲは２価の炭化水素残基を示し、Ｒ１、Ｒ２、Ｒ３及びＲ４は低級アルキル基又はフェニル基を示し、ｎは３〜６０の整数を示す。）で示されるジアミノポリシロキサン２０〜８０モル％及び芳香族ジアミン２０〜８０モル％からなるジアミン成分とから得られた可溶性のポリイミドシロキサン１００重量部、　（ｂ）エポキシ基を有するエポキシ化合物１０〜５００重量部、及び　（ｃ）エポキシ硬化剤が、樹脂成分として含有されていることを特徴とする耐熱性樹脂接着剤。
【００１４】　この発明で使用されるポリイミドシロキサンは、３，３’，４，４’−又は２，３，３’，４’−ビフェニルテトラカルボン酸類（好ましくは２，３，３’，４’−ビフェニルテトラカルボン酸又はその酸二無水物、或いはその酸エステル化物）を主成分とする（６０モル％以上、特に８０〜１００モル％含有する）芳香族テトラカルボン酸成分と、・・・からなるジアミン成分とを、重合及びイミド化することにより得られた高分子量のポリイミドシロキサンが好ましい。
【００１９】　前記のビフェニルテトラカルボン酸類は、２，３，３’，４’−ビフェニルテトラカルボン二無水物（ａ−ＢＰＤＡ）が、ジアミン成分との重合によって得られたポリイミドシロキサンの有機極性溶媒に対する溶解性及びエポキシ化合物との相溶性の点で最適である。
【００２７】　前記芳香族ジアミンとしては、特に、・・・などのジ（フェノキシ）ベンゼン系ジアミン化合物、・・・等のジ（フェノキシフェニル）プロパン系ジアミン系化合物、・・・などのジ（フェノキシフェニル）スルホン系ジアミン化合物などの『芳香族環を２〜４個有する芳香族ジアミン化合物』を主として（９０モル％以上）含有する芳香族ジアミンを好適に挙げることができる。
【００２９】この発明の耐熱性樹脂接着剤において使用されるエポキシ基を有するエポキシ化合物としては、例えば、ビスフェノールＡ型エポキシ樹脂、ビスフェノールＦ型エポキシ樹脂、フェノールノボラック型エポキシ樹脂、グリシジルエーテル型エポキシ樹脂、グリシジルエステル型エポキシ樹脂、グリシジルアミン型エポキシ樹脂などの『１個以上のエポキシ基を有するエポキシ化合物』を挙げることができ、前述の各種のエポキシ樹脂を複数併用することもできる。
【００３４】すなわち、前記の最適な耐熱性接着剤は、前述の種々の優れた点を有していると共に、厚さ５〜１５０μｍ程度の柔軟な耐熱性樹脂フィルムと銅箔、アルミニウム箔などの金属箔とがこの接着剤層を介して接合して得られた金属箔張合わせ材料（フレキシブル銅張り板）をエッチング処理して配線基板とした場合に、接着操作において加熱硬化された接着剤層が極めて柔軟であって、その配線基板が極めて激しいカールを生じることがないのである。
【００４２】この発明の耐熱性樹脂接着剤を使用して耐熱性フィルムと金属箔などとを接合させて銅張基板などの積層体を形成するには、例えば、前述のように形成された薄膜状の耐熱性樹脂接着剤を介して、耐熱性フィルムと金属箔とを８０〜１９０℃、特に１００〜１８０℃の温度でラミネート（張り合わせ）して、さらに、そのラミネートされたものを、８０〜３５０℃の温度で、３０分間〜４０時間、特に１〜３０時間加熱して、前記耐熱性の接着剤層を加熱硬化させることによって、前述の積層体を何らの支障もなく容易に連続的に製造することができる。　
【００４７】さらに、耐熱性接着剤を使用して銅張り基板を形成し、その銅箔をエッチング処理して除去した後の配線板のカール性を示す曲率半径は、ＪＩＳ規格Ｃ５０１２に示された計算式〔曲率半径（ｍｍ）＝Ｌ２／８ｈ（Ｌ：試料長さ、ｈ：そり高さ）〕で算出された値である。
【００４９】参考例２〔イミドシロキサンオリゴマーＸ５の製造〕　容量５００ミリリットルのガラス製フラスコに、（ａ）２，３，３’，４’−ビフェニルテトラカルボン酸二無水物（ａ−ＢＰＤＡ）２０５．９５ｇ（０．７モル）（ｂ）一般式Ｉで示されるジアミノシロキサン（Ｒ：−ＣＨ２ＣＨ２ＣＨ２−、Ｒ１〜Ｒ４：−ＣＨ３、ｎ：９）５２８ｇ（０．６モル）、および、（ｃ）Ｎ−メチル−２−ピロリドン（ＮＭＰ）１０５７．０８ｇを仕込み、窒素気流中、５０℃で２時間攪拌してアミック酸オリゴマーを生成させ、次いで、その反応液を約２００℃に昇温して、その温度で３時間攪拌して末端に無水基を有するイミドシロキサンオリゴマー（Ｘ５成分、平均重合度：６）を生成させた。
【００５０】参考例３〔イミドオリゴマーＹ１の製造〕　容量５００ミリリットルのガラス製フラスコに、（ａ）２，３，３’，４’−ビフェニルテトラカルボン酸二無水物（ａ−ＢＰＤＡ）５８．８４ｇ（０．２モル）、（ｂ）２，２−ビス〔４−（４−アミノフェノキシ）フェニル〕プロパン（ＢＡＰＰ）１２３．１６ｇ（０．３モル）（ｃ）Ｎ−メチル−２−ピロリドン（ＮＭＰ）１８５５．５８ｇを仕込み、窒素気流中、５０℃で２時間攪拌してアミック酸オリゴマーを生成させ、次いで、その反応液を約２００℃に昇温して、その温度で３時間攪拌して末端にアミノ基を有するイミドオリゴマー（Ｙ１成分、平均重合度：２）を生成させた。
【００５９】
【００６２】この耐熱性樹脂接着剤層を有するポリイミドフィルムと銅箔（３５μｍ）とを重ね合わせて、１３０℃に加熱したラミネートロール間で圧力をかけながら通過させることにより圧着し、この圧着した積層体を８０℃で２時間、１００℃で２時間、１２０℃で１時間、１４０℃で１時間、さらに、１６０℃で１０時間、窒素気流中、加熱処理して耐熱性樹脂接着剤層を硬化させ、積層体を製造した。得られた積層体について、接着強度を測定し、その結果を第３表に示す。
【００６３】実施例８〜１２および比較例３〜４　・・・積層体の性能を第３表に示す。
【００６４】
【００６７】さらに、この発明の耐熱性樹脂接着剤は、加熱硬化された後であっても、耐熱性（１５０℃以上の温度での接着性が優れている）、可とう性などに優れているので、特にフレキシブル配線基板、ＴＡＢ用銅張り基板などの柔軟性を必要とする積層材料の接着剤として好適に使用することができる。
　
３−３．対比・判断
　引用例の、前記した請求項１の「ビフェニルテトラカルボン酸類を主成分とする芳香族テトラカルボン酸成分」は、その段落番号００１４の内容からみて、「３，３’，４，４’−ビフェニルテトラカルボン酸類（ビフェニルテトラカルボン酸又はその酸二無水物、或いはその酸エステル化物）を主成分とする（６０モル％以上、特に８０〜１００モル％含有する）芳香族テトラカルボン酸成分」を含むものであり、同じく請求項１の「芳香族ジアミン」は、その段落番号００２７の内容からみて、「芳香族環を２個以上有する芳香族ジアミン」を含むものであり、同じく請求項１の「エポキシ基を有するエポキシ化合物」は、その段落番号００２９の内容からみて、「エポキシ基を複数有するエポキシ化合物」を含むものであることが明らかであるから、引用例には、次の発明（以下、「引例発明」という。）が記載されている。
『（ａ）３，３’，４，４’−ビフェニルテトラカルボン酸、又は酸二無水物やエステル化物が６０モル％以上である芳香族テトラカルボン酸成分と一般式（１）
【化１】
（但し、式中のＲは２価の炭化水素残基を示し、Ｒ１、Ｒ２、Ｒ３及びＲ４は低級アルキル基又はフェニル基を示し、ｎが３〜６０の整数を示す）で示されるジアミノポリシロキサン２０〜８０モル％及び芳香族環を２個以上有する芳香族ジアミン２０〜８０モル％からなるジアミン成分とから得られた可溶性のポリイミドシロキサン１００重量部、　（ｂ）エポキシ基を複数有するエポキシ化合物１０〜５００重量部、及び　（ｃ）エポキシ硬化剤が、樹脂成分として含有されていることを特徴とする耐熱性樹脂接着剤　』
　そこで、本願発明と引例発明を比較すると、樹脂成分が含有されている樹脂接着剤が樹脂組成物であることは明らかであるから、両者は、次の点で共通する。
『（ａ）３，３’，４，４’−ビフェニルテトラカルボン酸、又は酸二無水物やエステル化物が６０モル％以上である芳香族テトラカルボン酸成分と一般式（１）
【化１】
（但し、式中のＲは２価の炭化水素残基を示し、Ｒ１、Ｒ２、Ｒ３及びＲ４は低級アルキル基又はフェニル基を示し、ｎが３〜６０の整数を示す）で示されるジアミノポリシロキサン及び芳香族環を２個以上有する芳香族ジアミンからなるジアミン成分とから得られた可溶性コポリイミドシロキサン、（ｂ）エポキシ基を複数有するエポキシ化合物、及び、（ｃ）エポキシ硬化剤が樹脂組成物として含有された樹脂組成物。』
　そして、次の（１）〜（５）の点で一応相違する。
（１）ジアミノポリシロキサンと芳香族ジアミンの使用量に関して、本願発明は、５０〜９５モル％と５〜５０モル％であるのに対して、引例発明は、２０〜８０モル％と２０〜８０モル％である点、
（２）ポリイミドシロキサン１００重量部に対するエポキシ化合物の使用量に関して、本願発明は、１５〜２００重量部であるのに対して、引例発明は、１０〜５００重量部である点、
（３）樹脂組成物に関して、本願発明は、接着剤用ポリイミドシロキサン樹脂組成物であるのに対して、引例発明は、ポリイミドシロキサンが樹脂成分として含有されている樹脂接着剤である点、
（４）樹脂組成物の硬化物に関して、本願発明は「銅箔とポリイミドフィルムとを樹脂組成物によって圧着、硬化して製造した銅積層板の銅箔をエッチング処理して除いた後の配線板について測定した、耐カール性を示す曲率半径が３０３ｍｍ、を満足し、」であるのに対して、引例発明は、この点を具体的に開示しない点、
（５）樹脂組成物の硬化物に関して、本願発明は「前記配線板をアセトンに浸漬して耐薬品性を評価し、接着剤表面が変化していない、を満足する」であるのに対して、引例発明は、この点を具体的に開示しない点。
　
　そこで、以下、相違点について検討する。
（１）および（２）について
　本願発明における使用量と引例発明における使用量は重複するものであるから、（１）および（２）の相違点は実質的な相違点でない。
　
（３）について
　引例発明における「ポリイミドシロキサンが樹脂成分として含有されている樹脂接着剤」は、本願発明における「接着剤用ポリイミドシロキサン樹脂組成物」と単に表現が相違するのみで同じ内容を示すものであるから、（３）の相違点は実質的な相違点でない。
　
（４）について
　引用例には、
その段落番号００１４および段落番号００１９に、
ビフェニルテトラカルボン酸類としては、２，３，３’，４’−ビフェニルテトラカルボン酸二無水物（ａ−ＢＰＤＡ）がジアミン成分との重合によって得られたポリイミドシロキサンの有機極性溶媒に対する溶解性及びエポキシ化合物との相溶性の点から、より好ましいものの、３，３’，４，４’−ビフェニルテトラカルボン酸は、ビフェニルテトラカルボン酸類の２種類の具体的化合物の１つとして、ａ−ＢＰＤＡとともに明示されていること、
その段落番号００３４、段落番号００４７、段落番号００４９、段落番号００５０、段落番号００６２、段落番号００６３および段落番号００６４の第３表中の実施例１２に、
ａ−ＢＰＤＡを用いた配線板（銅箔とポリイミドフィルムとを前記ａ−ＢＰＤＡを用いた樹脂接着剤で、圧着、硬化して製造した銅積層板の銅箔をエッチング処理したもの）の耐カール性に係る曲率半径が、５００ｍｍを越える、すなわち、３０３ｍｍを満足する旨が記載されていること、
および、引用例に記載された実施例は、発明を例示的に説明するものであることを考慮すると、
引用例には、引例発明に係る接着剤が、前記実施例に記載されたと同程度の耐カール性に係る効果を奏することも示されていると解される。
　したがって、（４）の相違点も実質的な相違点でない。
　
（５）について
　引用例には、その段落番号００３４、段落番号００４７および段落番号００６４に、接着剤層を介して接合した金属箔張合わせ材料をエッチング処理して配線基板とした場合にカールが少ないことが記載され、エッチング処理後にレジストを除去すること及びレジストの除去にアセトン等の洗浄液を使用することはともに周知であるところ（必要ならば、Ｊ．Ａ．スカーレット編、島田良巳訳「多層プリント回路ハンドブック」近代科学社（１９９２．１１．２０．発行）ｐ．１０４、および、Ｃ．Ｆ．クームズ，Ｊｒ．編、プリント回路学会監訳「プリント回路ハンドブック原書第３版」近代科学社（１９９１．１１．１．発行）ｐ．３４８参照）、前記レジストの除去の工程において洗浄液により接着剤までが除去されると配線基板として機能しないことは自明である。
　してみると、引用例における、エッチング処理して配線基板とする旨の記載も、接着剤がアセトン等の洗浄液に対しても何らかの耐性を有することを示していると解される。
　また、本願発明における「前記配線板をアセトンに浸漬して耐薬品性を評価し、接着剤表面が変化していない、を満足する」との限定は、下記する段落番号００４２の記載からみて、単に目視による観察により変化の有無を判定するもので、前記「変化していない」の基準が明確でなく、接着剤がアセトンに対して耐性を有することを明示した程度のものである。
　よって、相違点（５）に係る相違は、引用例で示された内容を明示した程度のものであり、実質的な相違でない。
　
　本願明細書の段落番号００４２の記載
【００４２】更に、銅積層板の耐薬品性は、耐カール性の試験に使用した試料を、アセトン中に浸漬した後、銅積層板の接着剤表面を目視により観察して評価して；○：変化していない、×：表面が白化している，で示した。
　
　したがって、本願発明は、本願出願前に国内で頒布された刊行物である前記引用例に記載された発明に相当する。
　
３−４．むすび
　以上のとおりであるから、本願発明は、特許法第２９条第１項第３号に規定する発明に該当し、特許を受けることができないものである。
　よって、結論のとおり審決する。